(57)【要約】【課題】マイナスイオンを発生させる床材を提供する。【解決手段】基材上に粉末状の天然放射性稀有元素鉱物を含有する層が形成された床材を作製する。好ましい例として、前記基材上に塩化ビニル樹脂発泡層が形成され、前記発泡層上に木目柄印刷層または石目柄印刷層などの模様層が形成され、前記模様層上にトップコート層が形成され、前記トップコート層上に前記天然放射性稀有元素鉱物を含有する層が形成されている床材が挙げられる。前記天然放射性稀有元素鉱物を含有する層がポリ塩化ビニル樹脂と前記天然放射性稀有元素鉱物の均一混合物から構成され、前記天然放射性稀有元素鉱物の含量は１〜１０重量％である。前記天然放射性稀有元素鉱物の粒径が１〜１０μｍである。【選択図】    図２
2004197405.tif 000002
【特許請求の範囲】
【請求項１】
基材上に粉末状の天然放射性稀有元素鉱物を含有する層を形成してなることを特徴とする床材。
【請求項２】
前記天然放射性稀有元素鉱物を含有する層が前記基材の少なくとも一方の表面全体にわたって均一な厚みを有する層として形成され、かつその層が１枚の層から構成されている請求項１に記載の床材。
【請求項３】
前記天然放射性稀有元素鉱物を含有する層が前記基材の少なくとも一方の表面全体にわたって均一な厚みを有する層として形成され、かつその層がドット状に形成されている請求項１に記載の床材。
【請求項４】
前記天然放射性稀有元素鉱物を含有する層が合成樹脂と前記天然放射性稀有元素鉱物の均一混合物からなり、前記天然放射性稀有元素鉱物の含量は１〜１０重量％である請求項１に記載の床材。
【請求項５】
前記天然放射性稀有元素鉱物がモナズ石またはバストネス石である請求項１に記載の床材。
【請求項６】
前記基材上に塩化ビニル樹脂発泡層が形成され、前記発泡層上に絵柄模様層が形成され、前記模様層上に前記天然放射性稀有元素鉱物を含有する層が形成され、その層がトップコート層として機能している請求項２に記載の床材。
【請求項７】
前記基材上に塩化ビニル樹脂発泡層が形成され、前記発泡層上に絵柄模様層が形成され、前記模様層上にトップコート層が形成され、前記トップコート層上に前記天然放射性稀有元素鉱物を含有する層が形成されている請求項３に記載の床材。
【発明の詳細な説明】
【０００１】
【発明の属する技術分野】
本発明は、基材上に粉末状の天然放射性稀有元素鉱物を含有する層を形成してなる床材に関する。
【０００２】
【従来の技術】
近年、生体に対して好影響を与える手段としてマイナスイオンが注目されている。空気中にマイナスイオンが多く存在する自然な環境、特に、森林浴等により自然界に存在するマイナスイオンの空気は、人体に沈静的な作用を与え、鎮痛、快眠、鎮咳、制汗、爽快感等、疲労防止等の種々の効果をもたらし、人体を活性化させ、生体に対して好影響を与えると言われており、注目されている。
【０００３】
マイナスイオンが人体に沈静的な作用を与え、種々の効果により人体に良い影響を与えることは、従来から知られている。マイナスイオンを発生する方法として、公園の噴水や滝周辺と同じようなレナード効果を利用したもの、コロナ放電やプラズマ放電を利用したもの、太陽光線や紫外線を利用したもの、放射性物質を利用したもの、トルマリンを利用したもの等がある。
【０００４】
しかしながら、マイナスイオン放出機能を付与した床材は、未だ開発されていない。
【０００５】
【発明が解決しようとする課題】
本発明はかかる事情に鑑みなされたものであり、合成樹脂製の床材としては、レナード効果を利用する方法については水を必要とする課題があり、高電圧の放電を利用した方法についてはオゾンが発生してしまうという課題があり、トルマリンを利用したものについてはトルマリンが永久自発分極を有しており、マイナスイオンを発生する物質として注目されているだけでなく遠赤外線の放射も確認されている。しかし、大きな自発分極を有するとはいえ、実際に樹脂等に添加しても静置状態ではトルマリンだけではマイナスイオンがほとんど発生せず、十分な効果を期待できない。
【０００６】
そこで、環境条件に依存することなく、しかも持続性のある安定したマイナスイオン発生作用のある微弱な放射線を放射する天然放射性希有元素鉱物等の粉末を混合し、合成樹脂製の床材を加工することにより、床材にマイナスイオン放出機能を付与することによって、床材が物理的保護や美観を演出する外にマイナスイオンを放出することで、人の健康に有益な影響を与えるならば、住んでいる人の健康が自然と保たれることになるので、これからの高齢化社会では大変好都合なこととなる。
【０００７】
したがって本発明は、基材上に粉末状の天然放射性稀有元素鉱物を含有する層を形成して構成された床材を提供することを目的とする。
【０００８】
【課題を解決するための手段】
本発明者らは、バストネス石、モナス石、ジルコン石、および中国複雑鉱の鉱石粉末が大きなマイナスイオン効果を発現し、かつ発生する放射線量が極めて微弱であるという知見に基づいて、本発明に至ったものである。
【０００９】
したがって本発明の床材は、基材上に粉末状の天然放射性稀有元素鉱物を含有する層を形成してなることを特徴とする床材である。
【００１０】
好ましい床材の形態は以下のとおりである。
【００１１】
前記天然放射性稀有元素鉱物を含有する層が前記基材の少なくとも一方の表面全体にわたって均一な厚みを有する層として形成され、かつその層が１枚の層から構成されている。
【００１２】
前記天然放射性稀有元素鉱物を含有する層が前記基材の少なくとも一方の表面全体にわたって均一な厚みを有する層として形成され、かつその層がドット状に形成されている。
【００１３】
前記天然放射性稀有元素鉱物を含有する層が合成樹脂と前記天然放射性稀有元素鉱物の均一混合物からなり、前記天然放射性稀有元素鉱物の含量は１〜１０重量％である。
【００１４】
前記天然放射性稀有元素鉱物がモナズ石またはバストネス石である。
【００１５】
前記基材はガラス繊維不織布である。
【００１６】
前記基材上に塩化ビニル樹脂発泡層が形成され、前記発泡層上に絵柄模様層が形成され、前記模様層上に前記天然放射性稀有元素鉱物を含有する層が形成され、その層がトップコート層として機能している。
【００１７】
前記基材上に塩化ビニル樹脂発泡層が形成され、前記発泡層上に絵柄模様層が形成され、前記模様層上にトップコート層が形成され、前記トップコート層上に前記天然放射性稀有元素鉱物を含有する層が形成されている。
【００１８】
【発明の実施の形態】
基材としては、ガラス繊維不織布、ロックウール紙、パルプ紙、合成繊維等の織布、不織布等が使用できる。なかでもガラス繊維不織布がより好ましい。
【００１９】
天然放射性稀有元素鉱物としては、例えば、トリウム系列及びウラン系列のうちの少なくとも１種の天然放射性希有元素鉱物で放射線を放出する天然鉱石であるフェルグソン石、モナズ石、バストネス石、ゼノタイム、コルンブ石、ベタホ石、サマルスキー石、ユークセン石、タンタル石、閃ウラン鉱、方トリウム石、ゴム石、カルノー石、ガドリン石等がある。
【００２０】
それらは天然放射性核種としてのトリウム（Ｔｈ）、ラドン（Ｒｎ）、ウラン（Ｕ）セリウム（Ｃｅ）等、それらの同位体及びそれらの化合物を含有している。そして、天然放射性希有元素鉱物の粉末は天然放射性核種からα線、β線、γ線等の放射線を放出している。この鉱石のうち、マイナスイオン放出を励起している鉱石として、最も好ましくは、バストネス石、モナズ石である。
【００２１】
バストネス石およびモナズ石は、常時マイナスイオンを放出するセリウム、ランタンのリン酸塩鉱物である。例えば、バストネス石としては、それに含まれるレアアース成分を１００％とした場合にＣｅＯ2（４９．００％）、Ｌａ2Ｏ3（３２．００％）、Ｎｄ2Ｏ3（１３．５０％）、Ｐｒ6Ｏ11（４．４０％）、Ｓｍ2Ｏ3（０．５０％）、Ｅｕ2Ｏ3（０．１０％）、Ｇｄ2Ｏ3（０．３０％）、Ｙ2Ｏ3（０．１０％）、Ｔｂ2Ｏ3（０．０１％）、Ｄｙ2Ｏ3（０．０３％）、Ｈｏ2Ｏ3（０．０１％）、Ｅｒ2Ｏ3（０．０１％）、Ｔｍ2Ｏ3（０．０２％）、Ｙｂ2Ｏ3（０．０１％）、Ｌｕ2Ｏ3（０．０１％）を含有するものを例示できる。
【００２２】
またモナズ石としては、それに含まれるレアアース成分を１００％とした場合にＣｅＯ2（４３．７３％）、Ｌａ2Ｏ3（１７．４７％）、Ｎｄ2Ｏ3（１７．４７％）、Ｐｒ6Ｏ11（４．９８％）、Ｓｍ2Ｏ3（４．８７％）、Ｅｕ2Ｏ3（０．１６％）、Ｇｄ2Ｏ3（６．５６％）、Ｙ2Ｏ3（３．１８％）、Ｔｂ2Ｏ3（０．２６％）、Ｄｙ2Ｏ3（０．９０％）、Ｈｏ2Ｏ3（０．１１％）、Ｅｒ2Ｏ3（０．０４％）、Ｔｍ2Ｏ3（０．０３％）、Ｙｂ2Ｏ3（０．２１％）、Ｌｕ2Ｏ3（０．０３％）を含有するものを例示できる。
【００２３】
中国複雑鉱は、バストネス石とモナズ石の混合物であり、主として中国内蒙古白雲鉱山において産出される。例えば、中国複雑鉱としては、それに含まれるレアアース成分を１００％とした場合にＣｅＯ2（５２．２％）、Ｌａ2Ｏ3（２５．９％）、Ｎｄ2Ｏ3（１６．３％）、Ｐｒ6Ｏ11（５．４％）、Ｓｍ2Ｏ3、Ｅｕ2Ｏ3、Ｇｄ2Ｏ3、Ｙ2Ｏ3等（０．２％）を含有するものを例示できる。
【００２４】
尚、バストネス石、モナズ石および中国複雑鉱の組成は、産出される場所等に応じてその組成が若干変動する。したがって、上記した組成はあくまで例示であって、本発明に使用されるバストネス石、モナズ石および中国複雑鉱の組成を限定するものではない。
【００２５】
マイナスイオンを増加させる天然放射性希有元素鉱物は種々あるが、ウラン，トリウム等の放射性元素を微量に含み、その放射線が３７０ベクレル以下となるように成分調整されたものが使用される。
【００２６】
天然放射性希有元素鉱物の粉末としては、その粒径が1〜１０μｍ程度のものが好適に使用される。平均粒子径は１μｍより小さいと、粉末の加工が困難になると共に二次凝集して分散性が悪く取扱いにくいという不都合があり、一方粒子径が１０μｍを越えては透明性が良くないという不都合があるので、いずれも好ましくない。
【００２７】
また、天然放射性希有元素鉱物の粉末の含有量が少ないとマイナスイオンの発生量が少なくなり、上記で説明した殺菌、消臭、抗菌等の機能が低下して好ましくない。一方含有量が多すぎるとマイナスイオンの発生量が多くなり、前記機能は向上するが、透明性が低下すると共にコスト高で好ましくない。従って天然放射性希有元素鉱物の粉末の含有量が１〜１０重量％の範囲内が好ましい。さらに１．５〜５重量％の範囲内がより好ましい。
【００２８】
そこで本発明の床材においては、放射線の働きで周りの空気をマイナスイオン化する天然放射性希有元素鉱物の粉末をポリ塩化ビニル樹脂等の合成樹脂中に均一に分散させ、該合成樹脂を床材の少なくとも一方の表面に１枚の層状またはドット状に付着させている。また本発明の床材において、天然放射性希有元素鉱物の粉末の平均粒径が４ミクロン程度であり、合成樹脂の薄膜の厚さが５０〜２００ミクロンである。
【００２９】
なお、本発明において合成樹脂として使用できるものは上記ポリ塩化ビニル樹脂のほか、アクリル樹脂、ポリオレフィン系樹脂、等の単体及び混合物、これらの共重合物が挙げられる。
【００３０】
塩化ビニル樹脂発泡層には、通常、重合度が９００〜１５００のポリ塩化ビニル樹脂が使用される。一方、床材の表面層を形成するトップコート層やドット状の層には、通常、耐摩耗性から、より重合度の高いポリ塩化ビニル樹脂が使用され、その重合度は２０００〜３０００である。以下においてポリ塩化ビニル樹脂は塩化ビニル樹脂と略記する。
【００３１】
絵柄模様層として木目柄印刷層、石目柄印刷層、その他の模様を印刷して形成した層が挙げられる。
【００３２】
本発明の床材を製造するためにポリ塩化ビニルプラスチゾルを使用する。その中に、適宜、安定剤、発泡剤を選択して、添加し、上記発泡層や表面層を形成することができる。
【００３３】
発泡用安定剤として、通常使用されるカルシウム系、亜鉛系のものが使用できる。発泡用安定剤としてアゾジカルボンアミドを使用する場合は、発泡助剤兼安定剤としての効果を有する酸化亜鉛等の亜鉛系のものの使用が好ましい。発泡用安定剤の添加量は塩化ビニル樹脂１００重量部に対して０．５〜５重量部の範囲が好ましい。
【００３４】
透明用安定剤として、通常使用されるカルシウム系、亜鉛系、バリウム系等の複合安定剤が使用できる。透明用安定剤の添加量は塩化ビニル樹脂１００重量部に対して０．５〜５重量部の範囲が好ましい。
【００３５】
発泡剤としては、一般的に使用されるアゾジカルボンアミド、オキシビスベンゼンスルフォニルヒドラジド、ベンゼンスルフォニルヒドラジド、ｐ−トルエンスルフォニルヒドラジド等の熱分解型有機系発泡剤が使用できるが、中でもアゾジカルボンアミドが好ましい。発泡剤の添加量は塩化ビニル樹脂１００重量部に対して０．５〜５重量部の範囲が好ましい。
【００３６】
【実施例】
以下、本発明の実施例について説明する。
【００３７】
（実施例１）
図１は本発明の一実施形態に係る床材の断面図である。
【００３８】
坪量１００ｇ／ｍ2のガラス繊維不織布からなる、厚さ約０．２５ｍｍのシート状基材の表面上に、表１の組成を有するポリ塩化ビニルプラスチゾルを約０．３６ｍｍの厚さでコートし、２２０℃で３０秒間加熱してゲル化させて発泡層を形成した。
【００３９】
【表１】
2004197405.tif 000003
その後、一旦室温まで冷却し、ついで発泡層上にグラビア印刷で木目模様を施した。
【００４０】
印刷後、天然放射性希有元素鉱物粉末が均一に分散された、表２の組成を有するポリ塩化ビニルプラスチゾルを約０．２０ｍｍの厚さでトップコート層として積層させ、２２０℃で１２０秒間加熱して約４倍ほどに発泡させて発泡床材を形成した。このトップコート層（混入層）６は、加熱処理後、上記模様に影響が出ない程度に透明な層になった。
【００４１】
【表２】
2004197405.tif 000004
（実施例２）
図２は本発明の他の実施形態に係る床材の断面図である。
【００４２】
坪量１００ｇ／ｍ2のガラス繊維不織布からなる、厚さ約０．２５ｍｍのシート状基材の表面上に、表１の組成を有するポリ塩化ビニルプラスチゾルを約０．３６ｍｍの厚さでコートし、２２０℃で３０秒間加熱してゲル化させて発泡層を形成した。
【００４３】
その後、一旦室温まで冷却し、ついで発泡層上にグラビア印刷で石目模様を施した。
【００４４】
印刷後、表３の組成を有するポリ塩化ビニルプラスチゾルを約０．２０ｍｍの厚さでトップコート層として積層させ、２２０℃で３０秒間加熱してゲル化した後、天然放射性希有元素鉱物粉末が均一に分散された表４の組成を有するポリ塩化ビニルプラスチゾルをロータリースクリーン印刷でその表面に０．１ｍｍの厚さでドット状に付着させた後、２２０℃で１２０秒間加熱して約４倍ほどに発泡させて発泡床材を形成した。このトップコート層（透明層）５とドット状混入層６´は、加熱処理後、上記模様に影響が出ない程度に透明な層になった。
【００４５】
【表３】
2004197405.tif 000005
【００４６】
【表４】
2004197405.tif 000006
（比較例１）
坪量１００ｇ／ｍ2のガラス繊維不織布からなる、厚さ約０．２５ｍｍのシート状基材の表面上に、表１の組成を有するポリ塩化ビニルプラスチゾルを約０．３６ｍｍの厚さでコートし、２２０℃で３０秒間加熱してゲル化させて発泡層を形成した。
【００４７】
その後、一旦室温まで冷却し、ついで発泡層上にグラビア印刷で木目模様を施した。
【００４８】
その印刷後、表３の組成を有するポリ塩化ビニルプラスチゾルを約０．２０ｍｍの厚さでトップコート層として積層させ、２２０℃で１２０秒間加熱して約４倍ほどに発泡させて発泡床材を形成した。このトップコート層は、加熱処理後、透明な層になった。
【００４９】
（比較例２）
坪量１００ｇ／ｍ2のガラス繊維不織布からなる、厚さ約０．２５ｍｍのシート状基材の表面上に、表１の組成を有するポリ塩化ビニルプラスチゾルを約０．３６ｍｍの厚さでコートし、２２０℃で３０秒間加熱してゲル化させて発泡層を形成した。
【００５０】
その後、一旦室温まで冷却し、ついで発泡層上にグラビア印刷で石目模様を施した。
【００５１】
その印刷後、表３の組成を有するポリ塩化ビニルプラスチゾルを約０．２０ｍｍの厚さでトップコート層として積層させ、２２０℃で３０秒間加熱してゲル化した後、表３の組成を有するポリ塩化ビニルプラスチゾルをロータリースクリーン印刷でその表面に０．１ｍｍの厚さでドット状に付着させた後、２２０℃で１２０秒間加熱して約４倍ほどに発泡させて発泡床材を形成した。このトップコート層とドット状の層は、加熱処理後、透明な層になった。
【００５２】
以上の実施例１〜２で得られた床材および比較例１〜２について、マイナスイオンの放出量を測定した。
【００５３】
測定方法：  作製した実施例１〜２のサンプルを６００×２９５ｍｍの大きさにカットし、縦６００ｍｍ×横２９５ｍｍ×高さ３６０ｍｍのガラスの箱の中に試験体を静置し、床材の表面より１ｃｍ離れた位置のエアイオンカウンター（アルファーラボ社製・ＵＳＡ）でマイナスイオン発生量を測定した。測定時間は、エアイオンカウンターを起動し、５分後から２０分間、１分間隔で数値を読み取った。
【００５４】
結果
イオン測定結果は表５に示すとおりである。結果は平均イオン数（個／ｃｍ3／秒）で表示した。
【００５５】
【表５】
2004197405.tif 000007
したがってこのマイナスイオン発生床材では１．５〜２．０×１０3個/ｃｍ3の量のマイナスイオンが確認された。天然放射性稀有元素鉱物の粉末を含有しない通常の床材ではマイナスイオンの放出量が、０．２〜０．３×１０3個/ｃｍ3であるので、本実施形態では約５〜６．７倍のマイナスイオン放出量を有していることになる。
【００５６】
【発明の効果】
本発明の床材によれば、その表層部や、最上層に放射線量が微弱な天然放射性稀有元素鉱物の粉末を含有することにより、マイナスイオンが放出される。マイナスイオンの効果で、空気の浄化、人体に沈静的な作用等の機能性を有し、建築物の居住者や使用者の健康増進に寄与するという優れた効果を有する。しかも、該マイナスイオンの効果は、天然放射性稀有元素が自発的に放射するエネルギー放射線に基づくものであるから、外的な環境条件には何ら依存することがなく、持続性のある安定したマイナスイオン効果を発現させることができ、生活の種々の場面で広く利用することができる。
【図面の簡単な説明】
【図１】本発明の床材の断面図である。
【図２】本発明の他の床材の断面図である。
【符号の説明】
１      ガラス繊維不織布
２      塩化ビニル樹脂発泡層
３      木目柄印刷層
４      石目柄印刷層
５      トップコート層（透明層）
６      トップコート層（混入層）
６´    ドット状混入層
【図１】
2004197405.tif 000008
【図２】
2004197405.tif 000009